КАТАЛИЗИРОВАННЫЙ ФИЛЬТР

1. Монолитный субстрат фильтра с прохождением потока сквозь стенки, характеризующийся пористостью, равной, по меньшей мере, 40%, и полученный из катализатора селективного каталитического восстановления (СКВ) экструдированного типа.
2. Монолитный субстрат фильтра по п.1, в котором активный материал СКВ в экструзионной композиции содержит цеолит, содержащий, по меньшей мере, один переходный металл.
3. Монолитный субстрат фильтра по п.2, в котором, по меньшей мере, один переходный металл выбирают из группы, состоящей из Cu, Fe, Hf, La, Au, In, V, лантаноидов и переходных металлов из группы VIII.
4. Монолитный субстрат фильтра по п.2, в котором экструзионная композиция содержит оксид алюминия.
5. Монолитный субстрат фильтра по п.4, в котором оксид алюминия является носителем, по меньшей мере, одного переходного металла.
6. Монолитный субстрат фильтра по п.5, в котором, по меньшей мере, один переходный металл выбирают из группы, состоящей из Cu, Fe, Hf, La, Au, In, V, лантаноидов и переходных металлов из группы VIII.
7. Монолитный субстрат фильтра по п.1, в котором активный материал СКВ в экструзионной композиции содержит диоксид титана и оксид ванадия.
8. Монолитный субстрат фильтра по п.7, в котором экструзионная композиция содержит вольфрам.
9. Монолитный субстрат фильтра по любому из пп.2-8, в котором экструзионная композиция включает неорганические волокна.
10. Способ получения монолитного субстрата фильтра по любому из пп.1-9, включающий получение экструдированного проточного монолитного субстрата, содержащего катализатор селективного каталитического восстановления и включающего множество проточных каналов, включающих первые и вторые открытые концы каналов, в котором данный проточный монолитный субстрат характеризуется или способен характеризоваться пористостью, равной, по меньшей мере, 40%, вставление во множество первых каналов закупоривающего материала для получения, по существу, непроницаемого закупоривания на первом конце множества первых каналов и вставление во множество вторых каналов закупоривающего материала для получения, по существу, непроницаемого закупоривания на втором конце множества вторых каналов.
11. Применение монолита фильтра с прохождением потока сквозь стенки по любому из пп.1-9 для очистки аэрозоля из дизельного двигателя, содержащего оксиды азота и дисперсный материал, включающее стадии отфильтровывания дисперсного материала из дизельного двигателя от газообразного носителя и конверсии оксидов азота в газообразном носителе до азота в результате введения оксидов азота в контакт с восстановителем в присутствии монолита фильтра.